La présente invention a pour objet un matériau de protection de surfaces métalliques contre la corrosion par des sels fondus. On sait que la protection de surfaces métalliques contre la corrosion par les sels fondus pose un certain nombre de problèmes, notamment dans le cas où Iron désire plonger un objet métalique dans un bain de sels fondus mais où l'on veut que certaines parties de cet objet métallique ne soient pas en contact avec ce bain de sels fondus. Ce cas se présente notamment lors de la trempe d'outils de forage en acier qui comportent des conduits internes d'amenée d'un lubrifiant, tel que l'huile, à proximité des parties coupantes de cet outil. .près la mise en forme de ces outils de forage, on les soumet, pour en accroître la dureté, a un trempage par immersion dans un ou plusieurs bains de sels fondus a haute température tels que par exemple des bains de chlorure de baryum, de chlorure de calcium, de chlorure de sodium, de chlorure de potassium, etc..., puis a un refroidissement brusque. Or, on desire protéger, lors de cette opération d'immersion, les conduits internes d'amenée du lubrifiant de la corrosion provoquée par ces sels fondus. Le matériau de protection objet de l'invention, de surfaces métalliques contre la corrosion par des sels fondus, éliminable ultérieurement lorsque lesdites surfaces métalliques ne sont plus en contact avec les sels fondus, se caractérise en ce qu'il est constitué par au moins une matière céramique présentant un coefficient de dilatation proche du coefficient de dilatation de la surface métallique a protéger. Selon une caractéristique avantageuse de l'invention, la matiere céramique est constituée par un oxyde choisi dans le groupe comprenant la silice, le zircon, l'alumine, le méta-kaolin ou par un mélange dans des proportions variables de deux ou plusieurs de ces oxydes. Cette matière céramique peut etre utilisée - soit sous forme d'un mélange plastique, : on prend une poudre d'un des oxydes cités précédemment ou un mélange de poudres de ces oxydes ; on y ajoute un ou plusieurs produits organiques jouant le rible de plastifiant, dont la nature est compatible avec la nature de la matière céramique utilisée ; on melange le tout jusqu'à la formation d'un mélange plastique. - soit sous forme d'une pièce compacte et cuite ayant la forme de la surface que l'on désire protéger : on réalise un mélange plastique de la façon décrite ci-dessus et on le moule à la forme désirée par divers procédés habituel lement utilisés pour la mise en forme de pièces (filane, pressage, injection, ...) ; puis on cuit la pièce ainsi obtenue à une température suffisante pour que les grains de matière céramique soient agglomérés. Ainsi, par exemple, dans le cas de l'utilisation du matériau pour protéger les conduits internes d'amenée d'un lubrifiant à proximité des parties coupantes d'un outil de forage, lors du trempage dudit outil de forage dans un bain de sels fondus, on peut - soit former un mélange plastique de la façon décrite précédemment et obturer l'entrée des conduits d'amenée à l'aide de ce mélange plastique, - soit mouler à partir du mélange plastique préparé de la façon décrite ci-dessus, des pièces en forme de bouchon ayant les dimensions nécessaires pour fermer hermétique ment l'entrée desdits conduits. Le matériau conforme à l'invention présente cet avantage qu'il est d'une élimination facile et rapide lorsque la surface métallique n'est plus en contact avec les sels fondus. En effet, étant donné sa constitution, on peut l'éliminer soit mécaniquement, en projetant du sable sous pression, ou en grattant avec une pointe, soit chimiquement à l'aide d'une solution d'un produit capable de dissoudre la matière céramique sans attaquer la surface métallique (par exemple, dans le cas où l'on a utilisé de la silice, on peut éliminer cette dernière à l'aide d'une solution de soude). Lorsque le matériau de l'invention est sous forme d'un mélange plastique, il est préférable que ce dernier adhère parfaitement sur la surface métallique à protéger ; pour cela, soit le produit organique ajouté en tant que plastifiant joue le rôle nécessaire à cet effet, soit on addition ne à ce mélange une solution d'un phosphate dans de l'eau, par exemple du phosphate d'alumine. Ainsi, le matériau conforme à l'invention permet de protéger, lors de l'immersion d'un ensemble métallique dans un bain de sels fondus, certaines parties de cet ensemble contre la corrosion par ces sels fondus. Une fois que l'objet métallique est sorti du bain de sels fondus, ce matériau est éliminable de façon simple et rapide. REVENDICATIONS 1. Matériau de protection de surfaces métalliques contre la corrosion par des sels fondus, caractérisé en ce qu'il est constitué par au moins une matière céramique présentant un coefficient de dilatation proche du coefficient de dilatation de la surface métallique a protéger, ladite matière céramique étant éliminable ultérieurement lorsque lesdites surfaces métalliques ne sont plus en contact avec les sels fondus. 2. Matériau selon la revendication 1, caractérisé en ce que la matière céramique est constituée par un oxyde ou par un mélange d'oxydes choisis dans le groupe comprenant la silice, le zircon, l'alumine, le méta-kaolin. 3. Matériau selon l'une quelconc;ue des revendications 1 ou 2, caractérisé en ce que la matière céramique est utilisée sous la forme d'un mélange plastique. 4. Matériau selon l'une quelconque des revendications 1 ou 2, caractérisé en ce que la matière céramique est utilisée sous la forme d'une pièce compacte et cuite, ayant la forme de la surface à protéger. 5. Application du matériau selon l'une quelconque des revendicatIons I à 4, à la protection des conduits internes d'amenée d'un lubrifiant à proximité des parties coupantes d'un outil de forage, lors de l'immersion dudit outil de forage dans un bain de sels fondus. Nouvelles revendications déposées après premier projet d'Avis Documentaire.